НАНОЧАСТИЦЫ АНТИПИРЕНА ГИДРОКСИДА МАГНИЯ И СПОСОБ ИХ ПРОИЗВОДСТВА

2
1. Наночастицы антипирена гидроксида магния, имеющие гексагональную пластинчатую структуру, удельную площадь поверхности, определенную методом БЭТ, не более 20 м/г, средний диаметр вторичных частиц, определенный методом лазерной дифракции, не более 2 мкм, возможно, поверхностно обработанные, отличающиеся тем, что диаметр 10% вторичных частиц не превышает 0,8 мкм, диаметр 90% вторичных частиц не превышает 5 мкм, причем первичные частицы указанного гидроксида магния имеют форму гексагональных пластин с продольным размером от 150 до 900 нм и толщиной от 15 до 150 нм.
2. Наночастицы антипирена гидроксида магния по п.1, отличающиеся тем, что имеют средний размер вторичных частиц, определенный методом лазерной дифракции, от 0,7 до 1,7 мкм.
2
3. Наночастицы антипирена гидроксида магния по п.1, отличающиеся тем, что имеют удельную площадь поверхности, определенную методом БЭТ, от 2 до 15 м/г.
4. Наночастицы антипирена гидроксида магния по п.1, отличающиеся тем, что имеют продольный размер первичных частиц от 200 до 600 нм и толщину от 40 до 100 нм.
5. Наночастицы антипирена гидроксида магния по п.1, отличающиеся тем, что имеют маслоемкость не более чем 50 г льняного масла на 100 г гидроксида магния.
-3
3
6. Наночастицы антипирена гидроксида магния по п.1, отличающиеся тем, что имеют объем пор не более 10,5×10 см/г.
7. Наночастицы антипирена гидроксида магния по п.1, отличающиеся тем, что имеют содержание железа в пересчете на триоксид железа не более 0,01%.
8. Наночастицы антипирена гидроксида магния по п.1, отличающиеся тем, что частицы поверхностно обработаны одним или несколькими силановыми связующими агентами и/или одним или несколькими поверхностно-обрабатывающими агентами в количестве 0,1-5,0% в расчете на гидроксид магния.
9. Наночастицы антипирена гидроксида магния по любому из пп.1 , 8, отличающиеся тем, что силановый связующий агент выбран из группы органофункциональных триалкоксисиланов, включающей алкилтриэтоксисиланы, алкилтриметоксисиланы, алкенилтриэтоксисиланы, алкенилтриметоксисиланы и др.
10. Наночастицы антипирена гидроксида магния по любому из пп.1, 8, отличающиеся тем, что поверхностно-обрабатывающий агент выбран из группы предельных и непредельных жирных кислот, содержащих от 8 до 20 атомов углерода, включающей стеариновую кислоту, олеиновую кислоту, лауриловую кислоту, пальмитиновую кислоту, бегеновую кислоту, миристиновую кислоту, жирные кислоты талового масла, и т.д., и/или их соли щелочных металлов,и/или их смеси.
-
++
11. Способ производства наночастиц антипирена гидроксида магния, возможно поверхностно обработанных, взаимодействием водного раствора хлорида магния с щелочным компонентом, состоящий из двух стадий, отличающийся тем, что на первой стадии осуществляют взаимодействие водного раствора хлорида магния с щелочным компонентом при температуре не выше 100°C и атмосферном давлении при мольном отношении ионов ОН:Mg в пределах 1,9÷2,1:1, а на второй стадии осуществляют гидротермальную перекристаллизацию частиц гидроксида магния при температуре 120-220°C, давлении от 0,18 до 2,3 МПа и продолжительности от 2 до 24 ч, причем при проведении гидротермальной перекристаллизации для предотвращения дальнейшего роста первичных частиц и укрупнения вторичных частиц посредством агрегирования реакционную массу подвергают периодическим гидроударам перегретым паром с температурой 160-240°C и давлением от 0,6 до 3,3 МПа.
12. Способ по п.11, отличающийся тем, что в качестве хлорида магния используют хлорид магния природного или синтетического происхождения.
13. Способ по любому из пп.11-12, отличающийся тем, что водный раствор хлорида магния предварительно очищают от нежелательных примесей железа, и/или брома, и/или бора, и/или сульфатов, и/или марганца и др.
14. Способ по п.11, отличающийся тем, что в качестве щелочного компонента используют водный раствор гидроксида натрия, или гидроксида калия, или гидроксида аммония или суспензию гидроксида кальция.
15. Способ по п.11, отличающийся тем, что получение наночастиц гидроксида магния проводят в периодическом или непрерывном режиме.
16. Способ по п.11, отличающийся тем, что гидротермальную перекристаллизацию проводят в среде реакционного маточного раствора или в деионизованной воде.
17 Способ по п.11, отличающийся тем, что гидроудары перегретым паром осуществляют через отверстия любого сечения;
18. Способ по п.11, отличающийся тем, что полученные частицы гидроксида магния подвергают поверхностной обработке одним или несколькими силановыми связующими агентами и/или одним или несколькими поверхностно-обрабатывающими агентами в количестве 0,1-5,0% в расчете на гидроксид магния.
19. Способ по любому из пп.11, 18, отличающийся тем, что силановый связующий агент выбран из группы органофункциональных триалкоксисиланов, включающей: алкилтриэтоксисиланы, алкилтриметоксисиланы, алкенилтриэтоксисиланы, алкенилтриметоксисиланы, и др. и/или их смеси;
20 Способ по любому из пп.11, 18, отличающийся тем, что поверхностно-обрабатывающий агент выбран из группы предельных и непредельных жирных кислот, содержащих от 8 до 20 атомов углерода, включающей стеариновую кислоту, олеиновую кислоту, лауриловую кислоту, пальмитиновую кислоту, бегеновую кислоту, миристиновую кислоту, жирные кислоты талового масла и т.д., и/или их соли щелочных металлов, и/или их смеси.